(57)【要約】【課題】自己耐食性、耐高温座屈性及び成形性の全てに優れた熱交換器フィン用ブレージングシート及びその製造方法を提供する。【解決手段】ブレージングシートは、心材と、心材上に積層されたろう材とを有している。心材は、Ｍｎ：０．５０〜２．０質量％、Ｓｉ：０．０５０〜０．６０質量％、Ｆｅ：０．０５０〜０．７０質量％を含有し、残部がＡｌ及び不可避的不純物からなる化学成分を備え、繊維状組織を有している。ろう材は、Ｓｉ：６．０〜１３質量％、Ｆｅ：０質量％超え０．８０質量％以下を含有し、残部がＡｌ及び不可避的不純物からなる化学成分を有している。ブレージングシートは、３％以上の全伸び、０．３５〜０．９５の局部伸び／全伸び、１００〜２００ＭＰａの耐力を有している。心材の金属組織は、６００℃の温度に３分間保持した場合に、２００μｍを超える平均結晶粒径を備えた再結晶組織に変化する特性を有している。【選択図】図１
2019044205.tif 000002
【特許請求の範囲】
【請求項１】
Ｍｎ：０．５０質量％以上２．０質量％以下、Ｓｉ：０．０５０質量％以上０．６０質量％以下、Ｆｅ：０．０５０質量％以上０．７０質量％以下を含有し、残部がＡｌ及び不可避的不純物からなる化学成分を備え、繊維状組織を有する心材と、
Ｓｉ：６．０質量％以上１３質量％以下、Ｆｅ：０質量％超え０．８０質量％以下を含有し、残部がＡｌ及び不可避的不純物からなる化学成分を備え、前記心材上に積層されたろう材と、を有し、
全伸びが３％以上であり、
局部伸び／全伸びが０．３５〜０．９５であり、
耐力が１００〜２００ＭＰａであり、
６００℃の温度に３分間保持した場合に、前記心材の金属組織が２００μｍを超える平均結晶粒径を備えた再結晶組織に変化する特性を有する、
熱交換器フィン用ブレージングシート。
【請求項２】
前記心材は、Ｚｎ：０．５０質量％以上３．５質量％以下、Ｃｕ：０．０５０質量％超え０．３０質量％未満、Ｍｇ：０．０５０質量％以上１．０質量％以下のうち１種または２種以上を更に含有している、請求項１に記載の熱交換器フィン用ブレージングシート。
【請求項３】
前記心材は、Ｃｒ：０．３０質量％未満、Ｚｒ：０．３０質量％未満、Ｔｉ：０．３０質量％未満、Ｖ：０．０５質量％以上０．１０質量％未満のうち１種または２種以上を更に含有しており、Ｃｒ、Ｚｒ、Ｔｉ及びＶの含有量の合計が０．３０質量％未満である、請求項１または２に記載の熱交換器フィン用ブレージングシート。
【請求項４】
前記ろう材は、Ｓｒ：０．００３０質量％以上０．０５０質量％以下、Ｎａ：０．００３０質量％以上０．０５０質量％以下、Ｂｉ：０．０３０質量％以上０．１５質量％以下のうち１種または２種以上を更に含有している、請求項１〜３のいずれか１項に記載の熱交換器フィン用ブレージングシート。
【請求項５】
前記ろう材は、Ｚｎ：０．３０質量％以上３．０質量％以下、Ｃｕ：０．１０質量％以上０．７０質量％以下のうち１種または２種を更に含有している、請求項１〜４のいずれか１項に記載の熱交換器フィン用ブレージングシート。
【請求項６】
請求項１〜５のいずれか１項に記載の熱交換器フィン用ブレージングシートの製造方法であって、
前記心材の化学成分を備えた心材用塊と、前記ろう材の化学成分を備えたろう材用塊とを重ね合わせてクラッド塊を作製し、
前記クラッド塊を作製する前後のいずれかにおいて前記心材用塊を５１０℃未満の温度に加熱して均質化処理を行い、または、前記クラッド塊を作製する前後のいずれにおいても均質化処理を行わず、
前記クラッド塊を４００℃以上５００℃以下の温度に加熱して、開始温度が前記温度範囲となる条件で前記クラッド塊に熱間圧延を行うことにより前記心材と前記ろう材とが積層されたクラッド材を作製し、
８５％以上の圧下率で前記クラッド材に冷間圧延を行い、
１５０℃から保持温度に到達するまでの平均昇温速度をｒ1（℃／時間）、保持温度をＴ（℃）、保持時間をｔ（時間）、保持温度から１５０℃に到達するまでの平均冷却速度をｒ2（℃／時間）、温度が１５０℃以上である間の入熱量をＱ（℃・時間）とした場合に、下記式（１）〜（３）を満足する条件で前記クラッド材に焼鈍を行う、
熱交換器フィン用ブレージングシートの製造方法。
１５０≦Ｔ≦３００・・・（１）
２５０≦（Ｔ−１５０）2／ｒ1＋Ｔ・ｔ＋（Ｔ−１５０）2／ｒ2≦２５００  ・・・（２）
ｒ2≦１００  ・・・（３）
【請求項７】
前記焼鈍を行った後、更に、４０％以下の圧下率で前記クラッド材に第２冷間圧延を行う、請求項６に記載の熱交換器フィン用ブレージングシートの製造方法。
【請求項８】
前記焼鈍を行った後、更に、６０％以下の圧下率で前記クラッド材に第２冷間圧延を行い、保持温度Ｔ2（℃）が前記焼鈍における保持温度Ｔ（℃）以下となる条件で前記クラッド材に第２焼鈍を行う、請求項６に記載の熱交換器フィン用ブレージングシートの製造方法。
【発明の詳細な説明】
【技術分野】
【０００１】
本発明は、熱交換器のフィンに用いられるブレージングシート及びその製造方法に関する。
【背景技術】
【０００２】
自動車や空気調和機に搭載される熱交換器は、冷媒を流通させる複数の管と、管に接合された複数のフィンとを有している。熱交換器の管及びフィンは、アルミニウム材（アルミニウム及びアルミニウム合金を含む。以下同じ。）から構成されていることがある。この種の熱交換器としては、冷媒流路の外部に配置されたアウターフィンを有する熱交換器や、冷媒流路内に配置されたインナーフィンを有する熱交換器がある。また、アウターフィンを備えた熱交換器としては、例えば、扁平管とコルゲートフィンとが交互に積層されてなるコアを有する、いわゆるコルゲートフィン型熱交換器や、複数の管または扁平管がプレートフィンと交差している、いわゆるプレートフィン型熱交換器などが知られている。
【０００３】
熱交換器は、例えば、以下のようにして作製されている。まず、心材の片面または両面にろう材が積層されてなるブレージングシートを準備し、このブレージングシートを所望するフィンの形状に成形する。そして、このブレージングシートと別途準備した管とを組み合わせて組立体を作製する。この組立体を６００℃程度の温度に加熱してろう材を溶融させることにより、心材からなるフィンを管にろう付し、熱交換器を得ることができる。
【０００４】
この種のブレージングシートとして、特許文献１には、Ｍｎ（マンガン）：０．５質量％以上２．０質量％以下、Ｓｉ（ケイ素）：０．２質量％以上１．３質量％以下、Ｆｅ（鉄）：０．０５質量％以上０．５質量％以下、Ｃｕ（銅）：０．３質量％以上１．５質量％以下を含有し、残部がＡｌ（アルミニウム）及び不可避不純物からなる化学成分を備えた心材を有するブレージングシートが記載されている。また、特許文献２には、Ｓｉ：０．０１〜０．９０質量％、Ｆｅ：０．０５〜２．００質量％、Ｍｎ：０．５〜２．０質量％を含有し、残部がＡｌ及び不可避的不純物からなる化学成分を備えた心材を有するブレージングシートが記載されている。
【先行技術文献】
【特許文献】
【０００５】
【特許文献１】特許第５８４１７１９号
【特許文献２】特開２０１７−６６４９４号公報
【発明の概要】
【発明が解決しようとする課題】
【０００６】
前述したようにブレージングシートの心材を熱交換器のフィンにする場合、ろう付中にブレージングシートが座屈すると、フィンの形状が損なわれ、熱交換効率の低下を招くおそれがある。かかる問題を回避するため、熱交換器フィン用のブレージングシートには、高い耐高温座屈性が求められている。
【０００７】
例えば特許文献１のブレージングシートは、Ｃｕの含有量を０．３０質量％以上とすることにより、心材の強度を向上させて耐高温座屈性を高めている。しかし、Ｃｕの含有量を０．３０質量％以上とすることにより、ろう付後における心材の自己耐食性の低下を招いている。
【０００８】
また、例えばアウターフィンを備えた熱交換器においては、熱交換効率の向上だけではなく、排水性の向上や霜の付着抑制、除霜性の向上等の種々の観点からの性能向上が求められている。かかる要求に対応するため、近年では、アウターフィンの形状が一層複雑化している。また、インナーフィンを備えた熱交換器においても、冷媒流路内における冷媒の流れをより高度に制御するため、インナーフィンの形状が一層複雑化している。このような状況に対応するため、ブレージングシートの成形性をより向上させることが強く望まれている。
【０００９】
例えば特許文献２のブレージングシートは、心材の金属組織を亜結晶粒からなる組織とすることにより、加工時に導入される転位組織の集中を緩和して成形性を高めている。しかし、特許文献２のブレージングシートは、耐高温座屈性について、未だ改善の余地がある。
【００１０】
このように、従来の成分範囲かつ製造条件範囲により作製されたアルミニウム合金クラッド材は、自己耐食性、耐高温座屈性及び成形性のうち少なくとも１つの特性について改善の余地があり、全ての特性に優れたアルミニウム合金クラッド材は得られていないのが現状である。
【００１１】
本発明は、かかる背景に鑑みてなされたものであり、自己耐食性、耐高温座屈性及び成形性の全てに優れた熱交換器フィン用ブレージングシート及びその製造方法を提供しようとするものである。
【課題を解決するための手段】
【００１２】
本発明の一態様は、Ｍｎ（マンガン）：０．５０質量％以上２．０質量％以下、Ｓｉ（ケイ素）：０．０５０質量％以上０．６０質量％以下、Ｆｅ（鉄）：０．０５０質量％以上０．７０質量％以下を含有し、残部がＡｌ（アルミニウム）及び不可避的不純物からなる化学成分を備え、繊維状組織を有する心材と、
Ｓｉ：６．０質量％以上１３質量％以下、Ｆｅ：０質量％超え０．８０質量％以下を含有し、残部がＡｌ及び不可避的不純物からなる化学成分を備え、前記心材上に積層されたろう材と、を有し、
全伸びが３％以上であり、
局部伸び／全伸びが０．３５〜０．９５であり、
耐力が１００〜２００ＭＰａであり、
６００℃の温度に３分間保持した場合に、前記心材の金属組織が２００μｍを超える平均結晶粒径を備えた再結晶組織に変化する特性を有する、
熱交換器フィン用ブレージングシートにある。
【００１３】
本発明の他の態様は、前記の態様の熱交換器フィン用ブレージングシートの製造方法であって、
前記心材の化学成分を備えた心材用塊と、前記ろう材の化学成分を備えたろう材用塊とを重ね合わせてクラッド塊を作製し、
前記クラッド塊を作製する前後のいずれかにおいて前記心材用塊を５１０℃未満の温度に加熱して均質化処理を行い、または、前記クラッド塊を作製する前後のいずれにおいても均質化処理を行わず、
前記クラッド塊を４００℃以上５００℃以下の温度に加熱して、開始温度が前記温度範囲となる条件で前記クラッド塊に熱間圧延を行うことにより前記心材と前記ろう材とが積層されたクラッド材を作製し、
８５％以上の圧下率で前記クラッド材に冷間圧延を行い、
その後、１５０℃から保持温度に到達するまでの平均昇温速度をｒ1（℃／時間）、保持温度をＴ（℃）、保持時間をｔ（時間）、保持温度から１５０℃に到達するまでの平均冷却速度をｒ2（℃／時間）、温度が１５０℃以上である間の入熱量をＱ（℃・時間）とした場合に、下記式（１）〜（３）を満足する条件で前記クラッド材に焼鈍を行う、
熱交換器フィン用ブレージングシートの製造方法にある。
１５０≦Ｔ≦３００・・・（１）
２５０≦（Ｔ−１５０）2／ｒ1＋Ｔ・ｔ＋（Ｔ−１５０）2／ｒ2≦２５００  ・・・（２）
ｒ2≦１００  ・・・（３）
【発明の効果】
【００１４】
前記ブレージングシートにおける心材及びろう材は、それぞれ、前記特定の化学成分を有している。これにより、ろう付後における心材の自己耐食性を向上させることができる。
【００１５】
また、前記ブレージングシートの心材は、前記特定の化学成分を備えるとともに、繊維状組織を備えている。これにより、前記ブレージングシートにおける、全伸び、全伸びに対する局部伸びの比率である局部伸び／全伸び及び耐力を、それぞれ前記特定の範囲内とすることができる。これらの物性値で表現される機械的特性を備えたブレージングシートは、優れた成形性を有し、従来のフィンよりも複雑な形状を容易に形成することができる。
【００１６】
また、前記ブレージングシートの心材は、６００℃の温度に３分間保持した場合、即ち、ろう付時に相当する加熱条件で加熱した場合に、前記特定の範囲の平均結晶粒径を備えた再結晶組織に変化する特性を有している。かかる特性を備えた心材は、ろう付中に再結晶し、比較的粒径の大きな再結晶粒を備えた再結晶組織を形成することができる。そして、再結晶粒の粒径を大きくすることにより、ろう付中の結晶粒界への溶融ろうの侵食を抑制し、耐高温座屈性を向上させることができる。
【００１７】
以上のように、前記ブレージングシートは、自己耐食性、耐高温座屈性及び成形性の全てに優れている。
【００１８】
また、前記の態様の製造方法は、心材用塊を準備した後、焼鈍までの各工程における条件を前記特定の範囲とすることにより、心材への入熱量を低減することができる。これにより、心材中に繊維状組織を形成するとともに、作製過程における心材中のＭｎの析出を抑制し、Ｍｎの固溶量を多くすることができる。その結果、前述した機械的特性を心材に付与することができる。
【００１９】
また、前記の態様の製造方法により作製されたブレージングシートにおいては、心材がＭｎの過飽和固溶体となっている。心材中に固溶したＭｎは、ろう付時の急激な加熱によって一斉に析出し、心材中に多数の微細なＭｎ系析出物を形成することができる。これらのＭｎ系析出物は、結晶粒内の転位の運動を妨げるため、ろう付中における心材の再結晶の駆動力を低下させることができる。これにより、再結晶粒の成長が再結晶粒の発生に優先して起こり、再結晶粒の粒径を大きくすることができる。その結果、前述したように、ろう付時に相当する加熱条件で加熱した場合に前記特定の再結晶組織に変化する特性を心材に付与することができる。
【００２０】
以上の結果、前記の態様の製造方法によれば、前記ブレージングシートを容易に作製することができる。
【図面の簡単な説明】
【００２１】
【図１】実施例における、サグ試験の説明図である。
【図２】実施例における、ろう付性の評価に用いたミニコア試験体の斜視図である。
【発明を実施するための形態】
【００２２】
前記ブレージングシートは、心材と、心材上に積層されたろう材とを有している。ろう材は、心材の片面に積層されていてもよいし、両面に積層されていてもよい。例えば、前記ブレージングシートからパラレルフロー型熱交換器に用いられるコルゲートフィンや、冷媒流路内に配置されるインナーフィンを形成する場合には、心材の両面にろう材が積層された３層構造のブレージングシートを使用することができる。また、例えば、前記ブレージングシートからプレートフィン型熱交換器に用いられるプレートフィンを形成する場合には、心材の片面にろう材が積層された２層構造のブレージングシートを使用することができる。
【００２３】
・機械的特性
前記ブレージングシートは、３％以上の全伸び、０．３５〜０．９５の局部伸び／全伸び、１００〜２００ＭＰａの耐力を有している。前記ブレージングシートは、少なくとも、心材及びろう材の化学成分を前記特定の範囲とするとともに、心材の金属組織が繊維状組織を有していることにより、かかる機械的特性を実現することができる。
【００２４】
ブレージングシートの全伸びが３％未満の場合には、成形性が低くなり、複雑な形状のフィンを形成することが難しい。ブレージングシートの成形性をより向上させる観点からは、全伸びを５％以上とすることが好ましく、１０％以上とすることがより好ましい。なお、成形性の向上の観点からは、ブレージングシートの全伸びの上限は特に限定されるものではない。前記特定の範囲の化学成分を有するブレージングシートの全伸びは、通常、２５％以下となる。
【００２５】
ブレージングシートの局部伸び／全伸び、即ち全伸びに対する局部伸びの比は、心材中に固溶したＭｎの量の指標として利用することができる。例えば、心材中に固溶したＭｎの量が少ない場合には、局部伸び／全伸びの値が小さくなる傾向を有している。逆に、心材中に固溶したＭｎの量が多い場合には、局部伸び／全伸びの値が大きくなる傾向を有している。
【００２６】
局部伸び／全伸びの値を前記特定の範囲とすることにより、心材中に固溶したＭｎの量を適正な範囲にし、成形性と耐高温座屈性とをバランスよく向上させることができる。かかる観点からは、局部伸び／全伸びの値は、０．４０〜０．９０であることが好ましく、０．４５〜０．８５であることがより好ましい。
【００２７】
局部伸び／全伸びの値が０．３５未満の場合には、心材中に固溶したＭｎの量が不足しているため、ろう付時の加熱によって析出するＭｎ系析出物の量が少なくなる。そのため、再結晶の駆動力が大きくなり、再結晶粒の発生が成長に優先して起こる。その結果、ろう付後に多数の微細な再結晶粒が形成される。そして、溶融ろうと多くの結晶粒界が接触することにより、結晶粒界から溶融ろうが侵食しやすくなり、耐高温座屈性の低下を招くおそれがある。
【００２８】
また、局部伸び／全伸びの値が０．９５を超える場合には、心材中に固溶したＭｎの量が過度に多くなる。そのため、ブレージングシートの成形性の低下を招くおそれがある。
【００２９】
ブレージングシートの耐力が１００ＭＰａ未満の場合には、ブレージングシートが変形しやすくなるため、熱交換器の作製過程においてブレージングシートに意図しない変形が生じやすくなる。このような意図しない変形を抑制し、マテリアルハンドリングをより容易にする観点からは、ブレージングシートの耐力を１１０ＭＰａ以上にすることが好ましい。
【００３０】
また、ブレージングシートの耐力が２００ＭＰａを超える場合には、ブレージングシートをフィンの形状に成形する際のスプリングバックが大きくなるため、成形性の低下を招くおそれがある。スプリングバックの増大を回避する観点からは、ブレージングシートの耐力を１９０ＭＰａ以下にすることが好ましい。
【００３１】
＜心材＞
前記ブレージングシートの心材は、Ｍｎ：０．５０質量％以上２．０質量％以下、Ｓｉ：０．０５０質量％以上０．６０質量％以下、Ｆｅ：０．０５０質量％以上０．７０質量％以下を含有し、残部がＡｌ及び不可避的不純物からなる化学成分を備え、繊維状組織を有している。
【００３２】
・Ｍｎ（マンガン）：０．５０質量％以上２．０質量％以下
心材中のＭｎは、ブレージングシートの作製過程において心材中に固溶し、ブレージングシートの成形性を向上させることができる。また、Ｍｎは、ＳｉやＦｅとともに、Ａｌ−Ｍｎ−Ｓｉ系金属間化合物やＡｌ−Ｍｎ−Ｓｉ−Ｆｅ系金属間化合物を形成し、心材の強度を向上させることができる。
【００３３】
また、心材中に固溶したＭｎは、結晶粒中に存在する転位の運動を阻害し、焼鈍時に転位の再配列が起こる領域を狭くすることができる。これにより、焼鈍後に、格子欠陥の分布の偏りが小さく、比較的均一な組織を形成することができる。そして、かかる組織を備えたブレージングシートは、フィンの形状に成形する際に導入される歪みの偏りを低減することができる。以上の結果、ブレージングシートの成形性を向上させることができる。
【００３４】
更に、固溶Ｍｎは、ろう付時の加熱によって心材中に析出し、多数の微細なＭｎ系析出物を形成することができる。ろう付中にこれらのＭｎ系析出物が析出することにより、転位の運動を阻害し、再結晶の駆動力を低下させることができる。
【００３５】
心材中のＭｎの含有量を前記特定の範囲とすることにより、ブレージングシートの成形性、強度及び耐高温座屈性を向上させることができる。優れた成形性を維持しつつ強度及び耐高温座屈性をより向上させる観点からは、Ｍｎの含有量を１．０質量％以上とすることが好ましい。また、優れた強度及び耐高温座屈性を維持しつつ成形性をより向上させる観点からは、Ｍｎの含有量を１．５質量％以下とすることが好ましい。
【００３６】
Ｍｎの含有量が０．５０質量％未満の場合には、心材中に固溶したＭｎの量が少なくなり、成形性及び耐高温座屈性の低下を招くおそれがある。また、Ｍｎの含有量が２．０質量％を超える場合には、ブレージングシートの作製過程において、心材が割れやすくなるおそれがある。
【００３７】
・Ｓｉ（ケイ素）：０．０５０質量％以上０．６０質量％以下
心材中のＳｉは、ＭｎやＦｅとともに、Ａｌ−Ｍｎ−Ｓｉ系金属間化合物やＡｌ−Ｍｎ−Ｓｉ−Ｆｅ系金属間化合物を形成し、心材の強度を向上させることができる。心材中のＳｉの含有量を前記特定の範囲とすることにより、ブレージングシートの強度を向上させることができる。ブレージングシートの強度をより向上させる観点からは、Ｓｉの含有量を０．１０質量％以上とすることが好ましい。Ｓｉの含有量が０．０５０質量％未満の場合には、ブレージングシートの強度が低下し、熱交換器の作製過程等において意図しない変形が生じやすくなるおそれがある。
【００３８】
ブレージングシートの強度を向上させる観点からは、Ｓｉの含有量を多くすることが好ましい。しかし、Ｓｉの含有量が過度に多くなると、ブレージングシートの作製過程におけるＭｎの析出が促進される。その結果、心材中に固溶したＭｎの量が減少し、ブレージングシートの耐高温座屈性が低下するおそれがある。Ｓｉの含有量を０．６０質量％以下とすることにより、前述したＭｎの析出を抑制することができる。Ｍｎの析出をより効果的に抑制する観点からは、Ｓｉの含有量を０．５０質量％以下にすることが好ましい。
【００３９】
・Ｆｅ：０．０５０質量％以上０．７０質量％以下、
心材中のＦｅは、Ｓｉと同様に、Ａｌ−Ｍｎ−Ｓｉ−Ｆｅ系金属間化合物を形成し、心材の強度を向上させることができる。心材中のＦｅの含有量を前記特定の範囲とすることにより、ブレージングシート強度を向上させることができる。ブレージングシートの強度をより向上させる観点からは、Ｆｅの含有量を０．１０質量％以上とすることが好ましい。Ｆｅの含有量が０．０５０質量％未満の場合には、ブレージングシートの強度が低下し、熱交換器の作製過程等において不要な変形が生じやすくなるおそれがある。
【００４０】
また、Ｆｅの含有量が過度に多くなると、Ｓｉと同様にブレージングシートの作製過程におけるＭｎの析出が促進され、ブレージングシートの耐高温座屈性の低下を招くおそれがある。Ｆｅの含有量を０．７０質量％以下とすることにより、前述したＭｎの析出を抑制することができる。Ｍｎの析出をより効果的に抑制する観点からは、Ｆｅの含有量を０．４０質量％以下にすることが好ましい。
【００４１】
心材は、前述した必須成分としてのＭｎ、Ｓｉ及びＦｅに加え、Ｚｎ、Ｃｕ、Ｍｇ、Ｃｒ、Ｚｒ、Ｔｉ、Ｖ等の元素を任意成分として含んでいてもよい。
【００４２】
・Ｚｎ（亜鉛）：０．５０質量％以上３．５質量％以下
Ｚｎは、心材の電位を卑化して犠牲防食機能を付与することができる。Ｚｎの含有量を前記特定の範囲とすることにより、ろう付後の心材を犠牲防食材として機能させ、熱交換器における管の腐食をより長期間に亘って抑制することができる。Ｚｎの含有量が０．５０質量％未満の場合には、心材の犠牲防食効果が小さくなる。一方、Ｚｎの含有量が３．５質量％を超える場合には、心材の電位が過度に卑化し、かえってフィンの自己耐食性の低下を招くおそれがある。
【００４３】
・Ｃｕ（銅）：０．０５０質量％超え０．３０質量％未満
Ｃｕは、心材の強度を向上させる作用を有している。Ｃｕの含有量を前記特定の範囲とすることにより、ブレージングシートの強度をより向上させることができる。Ｃｕの含有量が０．５０質量％未満の場合には、強度を向上する効果が不十分となる。一方、Ｃｕの含有量が０．３０質量％を超える場合には、耐粒界腐食感受性が低下し、自己耐食性の低下を招くおそれがある。
【００４４】
・Ｍｇ（マグネシウム）：０．０５０質量％以上１．０質量％以下
心材中のＭｇは、ＳｉとともにＭｇ2Ｓｉの析出物を形成し、心材の強度を向上させる作用を有している。Ｍｇの含有量を前記特定の範囲とすることにより、ブレージングシートの強度をより向上させることができる。Ｍｇの含有量が０．０５０質量％未満の場合には、強度を向上させる効果が不十分となる。一方、Ｍｇの含有量が１．０質量％を超える場合には、ろう付性の低下を招くおそれがある。
【００４５】
・Ｃｒ（クロム）：０．３０質量％未満
Ｃｒは、心材中に固溶して心材の強度を向上させる作用を有している。また、Ｃｒは、ろう付時の加熱によってＡｌ−Ｃｒ系化合物として析出し、再結晶粒の粒径を大きくする作用を有している。Ｃｒの含有量を前記特定の範囲とすることにより、ブレージングシートの強度をより向上させるとともに、耐高温座屈性をより向上させることができる。Ｃｒの含有量が０．３０質量％以上の場合には、粗大なＡｌ−Ｃｒ系化合物が形成されやすくなり、加工性の低下を招くおそれがある。
【００４６】
心材中のＣｒの含有量は、０．０５０質量％以上０．１０質量％未満であることがより好ましい。この場合には、前述の作用効果を得つつ、粗大なＡｌ−Ｃｒ系化合物の形成をより効果的に抑制することができる。
【００４７】
・Ｚｒ（ジルコニウム）：０．３０質量％未満
Ｚｒは、心材中に固溶して心材の強度を向上させる作用を有している。また、Ｚｒは、ろう付時の加熱によってＡｌ−Ｚｒ系化合物として析出し、再結晶粒の粒径を大きくする作用を有している。Ｚｒの含有量を前記特定の範囲とすることにより、ブレージングシートの強度をより向上させるとともに、耐高温座屈性をより向上させることができる。Ｚｒの含有量が０．３０質量％以上の場合には、粗大なＡｌ−Ｚｒ系化合物が形成されやすくなり、加工性の低下を招くおそれがある。
【００４８】
心材中のＺｒの含有量は、０．０５０質量％以上０．１０質量％未満であることがより好ましい。この場合には、前述の作用効果を得つつ、粗大なＡｌ−Ｚｒ系化合物の形成をより効果的に抑制することができる。
【００４９】
・Ｔｉ（チタン）：０．３０質量％未満
Ｚｒは、心材中に固溶して心材の強度を向上させる作用を有している。Ｔｉの含有量を前記特定の範囲とすることにより、ブレージングシートの強度をより向上させることができる。Ｔｉの含有量が０．３０質量％以上の場合には、粗大なＡｌ−Ｔｉ系化合物が形成されやすくなり、加工性の低下を招くおそれがある。
【００５０】
心材中のＴｉの含有量は、０．０５質量％以上０．１０質量％未満であることがより好ましい。この場合には、前述の作用効果を得つつ、粗大なＡｌ−Ｔｉ系化合物の形成をより効果的に抑制することができる。
【００５１】
・Ｖ（バナジウム）：０．０５質量％以上０．１０質量％未満
Ｖは、心材中に固溶して心材の強度および耐食性を向上させる作用を有している。Ｖの含有量を前記特定の範囲とすることにより、ブレージングシートの強度および耐食性をより向上させることができる。Ｖの含有量が０．０５質量％未満の場合には、前述した作用効果が不十分となる。Ｖの含有量が０．１０質量％以上の場合には、粗大なＡｌ−Ｖ系化合物が形成されやすくなり、加工性の低下を招くおそれがある。
【００５２】
前述した任意成分のうち、Ｃｒ、Ｚｒ、Ｔｉ及びＶの含有量の合計は、０．３０質量％未満であることが好ましく、０．１０質量％未満であることがより好ましい。Ｃｒ、Ｚｒ、Ｔｉ及びＶの含有量の合計が０．３０質量％を超える場合には、ブレージングシートの加工性の低下を招くおそれがある。
【００５３】
・金属組織
ブレージングシートの心材は、繊維状組織を有している。即ち、心材は、金属組織の一部に繊維状組織を有していてもよいし、金属組織が繊維状組織から構成されていてもよい。これにより、ブレージングシートの成形性を向上させることができる。
【００５４】
心材の金属組織は、繊維状組織のみから構成されていることが好ましい。心材中に再結晶組織が存在している場合には、ブレージングシートをフィンの形状に成形する際に、成形加工によって導入される歪みが再結晶組織に局在化しやすい。そのため、フィンの形状に成形する際の加工条件によっては、ブレージングシートに割れが発生しやすくなるおそれがある。心材の金属組織中に再結晶組織が含まれず、全て繊維状組織からなる金属組織とすることにより、ブレージングシートの成形性をより向上させ、より厳しい加工条件においてもブレージングシートの割れの発生を抑制することができる。
【００５５】
なお、前述した繊維状組織とは、圧延方向に引き伸ばされた多数の結晶粒を備えた組織をいう。繊維状組織は、例えば、倍率２５〜１００倍の金属顕微鏡を用いて圧延方向に平行な断面（つまり、Ｌ−ＬＴ面）を観察した場合に、圧延方向に延びる筋状の模様として観察される。また、再結晶組織とは、多数の等軸な結晶粒を備えた組織をいう。再結晶状組織は、例えば、倍率２５〜１００倍の金属顕微鏡を用いて圧延方向に平行な断面（つまり、Ｌ−ＬＴ面）を観察した場合に、長径と短径との差が比較的小さい粒状の模様として観察される。
【００５６】
また、心材は、６００℃の温度に３分間保持した場合、即ち、ろう付に相当する条件で加熱した場合に、金属組織が２００μｍを超える平均結晶粒径を備えた再結晶組織に変化する特性を有している。これにより、ろう付中における溶融ろうの結晶粒界への侵食を抑制し、耐高温座屈性を向上させることができる。なお、前記の加熱を行う場合の昇温速度は特に限定されないが、例えば、１５０℃から４００℃までの平均昇温速度を５０〜３００℃／分の範囲から適宜設定し、４００℃から６００℃までの平均昇温速度を１０〜６０℃／分の範囲から適宜設定することができる。
【００５７】
前述した条件で加熱した後の再結晶組織の平均結晶粒径が２００μｍ未満となる場合には、ろう付中に多数の結晶粒界が溶融ろうに接触するため、溶融ろうが結晶粒界へ侵食しやすくなる。その結果、耐高温座屈性の低下を招くおそれがある。なお、前記再結晶組織の平均結晶粒径の上限は、耐高温座屈性の向上の観点からは特に限定されるものではない。前記特定の化学成分を備えた心材の場合、前記再結晶組織の平均結晶粒径は、通常、９００μｍ以下である。
【００５８】
心材は、６００℃の温度に３分間保持した場合に、金属組織が２５０μｍを超える平均結晶粒径を備えた再結晶組織に変化する特性を有することが好ましい。この場合には、ろう付中における溶融ろうの結晶粒界への侵食をより効果的に抑制し、耐高温座屈性をより向上させることができる。
【００５９】
＜ろう材＞
ろう材は、前述したように、心材の少なくとも片面に積層されている、ろう材は、Ｓｉ：６．０質量％以上１３質量％以下、Ｆｅ：０質量％超え０．８０質量％以下を含有し、残部がＡｌ及び不可避的不純物からなる化学成分を有している。
【００６０】
・Ｓｉ：６．０質量％以上１３質量％以下
ろう材中のＳｉは、ろう材の融点を低下させる作用を有している。ろう材中のＳｉの含有量を前記特定の範囲とすることにより、ろう付時に適正な量の溶融ろうを発生させ、熱交換器における管とフィンとをろう付することができる。Ｓｉの含有量が６．０質量％未満の場合には、ろう付時に生じる溶融ろうが不足するため、管とフィンとのろう付性の低下を招くおそれがある。Ｓｉの含有量が１３質量％を超える場合には、ブレージングシートの作製過程においてろう材に割れが発生しやすくなる。
【００６１】
・Ｆｅ：０質量％超え０．８０質量％以下
ろう材中のＦｅは、溶融ろうの流動性を高める作用を有している。Ｆｅの含有量を前記特定の範囲とすることにより、溶融ろうの流動性を高め、管とフィンとのろう付性を向上させることができる。Ｆｅの含有量が０．８０質量％を超える場合には、ろう付中にろう材から心材へ拡散するＦｅの量が多くなり、心材の自己耐食性の低下を招くおそれがある。
【００６２】
Ｆｅの含有量は、０．０５０質量％以上とすることが好ましい。この場合には、管とフィンとのろう付性をより向上させることができる。更に、この場合には、ろう材を作製するに当たって一般的な純度の地金を使用することができる。そのため、材料コストの増大を抑制することができる。
【００６３】
ろう材は、前述した必須成分としてのＳｉ及びＦｅに加え、Ｓｒ、Ｎａ、Ｂｉ、Ｚｎ、Ｃｕ等の元素を任意成分として含んでいてもよい。
【００６４】
・Ｓｒ（ストロンチウム）：０．００３０質量％以上０．０５０質量％以下、Ｎａ（ナトリウム）：０．００３０質量％以上０．０５０質量％以下、Ｂｉ（ビスマス）：０．０３０質量％以上０．１５質量％以下
これらの元素は、ろうの流動性を向上させる作用を有している。これらの元素の含有量を前記特定の範囲とすることにより、管とフィンとのろう付性をより向上させることができる。
【００６５】
・Ｚｎ（亜鉛）：０．３０質量％以上３．０質量％以下
ろう材中のＺｎは、ろう材の電位を卑化して犠牲防食機能を付与することができる。Ｚｎの含有量を前記特定の範囲とすることにより、ろう付後のろう材を犠牲防食材として機能させ、フィン及び管の腐食を長期間に亘って抑制することができる。Ｚｎの含有量が０．３０質量％未満の場合には、ろう材の犠牲防食効果が小さくなる。一方、Ｚｎの含有量が３．０質量％を超える場合には、ろう材の電位が過度に卑化し、かえってフィンの自己耐食性の低下を招くおそれがある。
【００６６】
・Ｃｕ：０．１０質量％以上０．７０質量％以下
ろう材中のＣｕは、ろう材の強度を向上させる作用を有している。ろう材中のＣｕの含有量を前記特定の範囲とすることにより、ろう材の強度をより向上させることができる。その結果、ブレージングシートの強度をより向上させ、マテリアルハンドリングをより容易に行うとともに、熱交換器の作製過程における意図しないブレージングシートの変形をより抑制することができる。
【００６７】
Ｃｕの含有量が０．１０質量％未満の場合には、ろう材の強度向上効果が低くなるおそれがある。Ｃｕの含有量が０．７０質量％を超える場合には、耐粒界腐食感受性が低下し、フィンの自己耐食性の低下を招くおそれがある。
【００６８】
前記ブレージングシートは、例えば、以下の方法により作製することができる。まず、心材の化学成分を有する心材用塊及びろう材の化学成分を有するろう材用塊を準備する。心材用塊は、例えば、半連続鋳造や連続鋳造等の製造方法により作製することができる。また、ろう材用塊は、例えば、半連続鋳造や連続鋳造等の製造方法により鋳造した後、必要に応じて圧延を行うことにより作製することができる。
【００６９】
これらの塊を準備した後、心材用塊の片面または両面にろう材用塊を重ね合わせてクラッド塊を作製する。このクラッド塊を作製する前後のいずれかにおいて、必要に応じて、心材用塊を加熱して均質化処理を行ってもよい。即ち、ろう材用塊と重ね合わせる前の心材用塊を加熱して均質化処理を行ってもよいし、クラッド塊を加熱して均質化処理を行ってもよい。また、クラッド塊を作成する前後のいずれにおいても、均質化処理を行わなくてもよい。
【００７０】
均質化処理を行う場合には、保持温度が５１０℃未満となるように心材用塊を加熱する。このように、均質化処理を省略するか、または、前記特定の温度範囲で均質化処理を行うことにより、心材用塊中に固溶したＭｎの析出を抑制することができる。保持温度が５１０℃を超える場合には、心材用塊中に固溶したＭｎが析出し、Ｍｎの固溶量の減少を招くおそれがある。その結果、最終的に得られるブレージングシートにおける心材中のＭｎの固溶量が少なくなり、耐高温座屈性の低下を招くおそれがある。
【００７１】
次に、クラッド塊を４００℃以上５００℃以下の温度に加熱し、開始温度が前記温度範囲となる条件でクラッド塊に熱間圧延を行う。これにより、心材とろう材とが積層されたクラッド材を作製する。熱間圧延の開始温度が４００℃未満の場合には、心材用塊とろう材用塊とをクラッド接合することが難しい。熱間圧延の開始温度は、４２０℃以上とすることが好ましい。この場合には、心材用塊とろう材用塊とのクラッド接合をより容易に行うことができる。
【００７２】
また、熱間圧延の開始温度が５００℃を超える場合には、熱間圧延中の加工発熱によって心材用塊の温度が上昇し、心材用塊中に固溶したＭｎが析出するおそれがある。その結果、最終的に得られるブレージングシートにおける心材中のＭｎの固溶量が少なくなり、耐高温座屈性の低下を招くおそれがある。熱間圧延中のＭｎの析出をより効果的に抑制する観点からは、熱間圧延の開始温度を４９０℃以下とすることが好ましい。
【００７３】
熱間圧延の後、得られたクラッド材に８５％以上の圧下率で冷間圧延を行う。冷間圧延においては、クラッド材を１パスで所望の板厚まで圧延してもよいし、２パス以上で圧延してもよい。冷間圧延における圧下率を８５％以上とすることにより、心材中に繊維状組織を形成することができる。冷間圧延の圧下率が８５％未満の場合には、心材中に繊維状組織が形成されにくくなり、ブレージングシートの成形性の低下を招くおそれがある。
【００７４】
冷間圧延を行った後、下記式（１）〜（３）を満足する条件で前記クラッド材に焼鈍を行う。
【００７５】
１５０≦Ｔ≦３００・・・（１）
２５０≦（Ｔ−１５０）2／ｒ1＋Ｔ・ｔ＋（Ｔ−１５０）2／ｒ2≦２５００  ・・・（２）
ｒ2≦１００  ・・・（３）
ただし、前記式（１）〜（３）において、ｒ1は１５０℃から保持温度に到達するまでの平均昇温速度（単位：℃／時間）、Ｔは保持温度（単位：℃）、ｔは保持時間（単位：時間）、ｒ2は保持温度から１５０℃に到達するまでの平均冷却速度（単位：℃／時間）、Ｑは温度が１５０℃以上である間の入熱量（単位：℃・時間）を表す記号である。
【００７６】
保持温度Ｔ及び入熱量Ｑは、心材中のＭｎの固溶量及び心材の回復に影響を及ぼす条件である。前保持温度Ｔ及び入熱量Ｑが前記式（１）及び式（２）を満たすように焼鈍を行うことにより、心材中のＭｎの析出を抑制しつつ、心材を適度に回復させることができる。また、かかる条件で焼鈍を行うことにより、心材中の転位を再配列させ、格子欠陥の分布の偏りが小さく、比較的均一な組織を形成することができる。その結果、ブレージングシートの成形性を向上させることができる。
【００７７】
保持温度Ｔが１５０℃未満の場合、または、入熱量Ｑが２５０℃・時間未満の場合には、心材の回復が不十分となるため、ブレージングシートの成形性の低下を招くおそれがある。かかる問題を回避し、ブレージングシートの成形性をより向上させる観点からは、保持温度Ｔを１６０℃以上とすることが好ましい。同様に、入熱量Ｑを３００℃・時間以上とすることが好ましい。
【００７８】
また、保持温度Ｔが３００℃を超える場合、または、入熱量Ｑが２５００℃・時間を超える場合には、心材中に固溶したＭｎの析出によってＭｎの固溶量が低下するため、ろう付中における再結晶の駆動力が大きくなる。その結果、ろう付時の加熱によって微細な再結晶粒が形成され、高温耐座屈性の低下を招くおそれがある。かかる問題を回避し、高温耐座屈性をより向上させる観点からは、保持温度Ｔを２９０℃以下とすることが好ましい。同様に、入熱量Ｑを２２５０℃・時間以下とすることが好ましい。
【００７９】
また、平均冷却速度ｒ2は、焼鈍中のＭｎの拡散に影響を及ぼす条件である。平均冷却速度ｒ2が前記式（３）を満たすように焼鈍を行うことにより、心材中に固溶したＭｎを十分に拡散させ、結晶粒中に存在する転位の近傍までＭｎを移動させることができる。そして、固溶Ｍｎによって転位の移動が妨げられることにより、格子欠陥の更なる移動を抑制し、前述した格子欠陥の偏りの小さい組織を得ることができる。それ故、平均冷却速度ｒ2が前記式（３）を満たすように焼鈍を行うことにより、優れた成形性を有するブレージングシートを得ることができる。
【００８０】
平均冷却速度ｒ2が１００℃／時間を超える場合には、Ｍｎの拡散が不十分となるため、格子欠陥が移動しやすくなる。その結果、格子欠陥の分布の偏りが大きくなるおそれがあり、ひいては成形性の低下を招くおそれがある。なお、成形性を向上させる観点からは、平均冷却速度ｒ2の下限は特に限定されるものではないが、平均冷却速度ｒ2が過度に小さい場合には、生産性の悪化を招くおそれがある。生産性の悪化を回避する観点からは、平均冷却速度ｒ2を２５℃／時間以上とすることが好ましく、３０℃／時間以上とすることがより好ましい。
【００８１】
前述した態様でクラッド材に熱間圧延、冷間圧延及び焼鈍を行うことにより、前記ブレージングシートを得ることができる。また、クラッド材に焼鈍を行った後、必要に応じて、更に、冷間圧延や焼鈍を適宜組み合わせて実施し、ブレージングシートの機械的特性を調整することもできる。
【００８２】
例えば、焼鈍を行った後に４０％以下の圧下率で第２冷間圧延を行ってもよい。この場合には、焼鈍により回復したクラッド材に再度歪みを付与し、得られるブレージングシートの弾力性をより向上させることができる。その結果、マテリアルハンドリングをより容易に行うことができるブレージングシートを得ることができる。
【００８３】
また、例えば、焼鈍を行った後に６０％以下の圧下率で第２冷間圧延を行い、次いで保持温度Ｔ2（℃）が前記焼鈍における保持温度Ｔ以下となる条件で第２焼鈍を行ってもよい。この場合には、ブレージングシートの伸びの低下を抑制しつつ、弾力性をより向上させることができる。その結果、成形性を維持しつつ、マテリアルハンドリングをより容易に行うことができるブレージングシートを得ることができる。
【実施例】
【００８４】
前記ブレージングシート及びその製造方法の実施例を以下に説明する。なお、本発明に係るブレージングシート及びその製造方法の具体的な態様は以下の実施例に限定されるものではなく、本発明の趣旨を損なわない範囲で適宜構成を変更することができる。
【００８５】
本例では、まず、表１に示す化学成分を有する心材用塊及びろう材用塊を作製した。そして、心材用塊の片面にろう材用塊を重ね合わせてクラッド塊Ａ１〜Ａ１７を作製した。これらのクラッド塊に、表２に示す条件Ｂ１〜Ｂ１９のいずれかの条件で均質化処理、熱間圧延、冷間圧延、焼鈍、第２冷間圧延及び第２焼鈍を行い、板厚０．１０ｍｍの片面ブレージングシート（表３、試験材Ｃ１〜Ｃ２８）を作製した。なお、熱間圧延における圧下率は９９．７％とし、冷間圧延における圧下率は８５％以上とした。また、第２焼鈍は、保持温度Ｔ2は、焼鈍における保持温度Ｔ以下となる条件で行った。
【００８６】
これらの試験材のうち、クラッド塊Ａ１０を使用した試験材Ｃ１４については、ろう材用塊中のＳｉ量が前記特定の範囲よりも多かったため、ろう材用塊の作製中に割れが発生し、熱間圧延を行うことができなかった。クラッド塊Ａ１７を使用した試験材Ｃ２１については、心材用塊中のＭｎ量が前記特定の範囲よりも多かったため、冷間圧延中にクラッド板に割れが発生した。また、製造条件Ｂ１５を採用した試験材Ｃ２４については、熱間圧延前のクラッド塊の加熱温度が前記特定の範囲よりも低かったため、ろう材用塊と心材用塊とをクラッド接合することができなかった。そのため、試験材Ｃ１４、Ｃ２１及びＣ２４については、以降の製造工程を中止した。
【００８７】
ブレージングシートを作製することができた試験材Ｃ１〜Ｃ１３、Ｃ１５〜Ｃ２０、Ｃ２２〜２３及びＣ２５〜Ｃ２８については、以下の方法により、機械的特性、金属組織、成形性、耐高温座屈性、ろう付性及び自己耐食性の評価を行った。
【００８８】
・機械的特性
試験材から、圧延方向と長手方向とが平行になるようにしてＪＩＳ  Ｚ２２４１：２０１１に規定された１３Ｂ号試験片を採取した。そして、ＪＩＳ  Ｚ２２４１：２０１１の規定に従い、室温下で引張試験を行った。引張試験により得られた応力−歪み曲線に基づき、全伸び、局部伸び／全伸び及び耐力を算出した。これらの結果は、表３に示した通りであった。
【００８９】
・金属組織
各試験材を圧延方向と平行な方向に切断し、Ｌ−ＬＴ面を露出させた。倍率５０倍の金属顕微鏡を用い、このＬ−ＬＴ面における心材部分の表面偏光ミクロ写真を撮影した。各試験材の心材の金属組織は、表３に示した通りであった。
【００９０】
また、１５０℃から４００℃に到達するまでの所要時間が４分となり、４００℃から６００℃に到達するまでの所要時間が１１分となるように各試験材を加熱した後、６００℃の温度を３分間保持した。このようにして各試験材を前述したろう付時に相当する条件で加熱した後に、前記と同様に、Ｌ−ＬＴ面における心材部分の表面偏光ミクロ写真を撮影した。得られた表面偏光ミクロ写真において、視野面積を視野内に存在する結晶粒の数で除し、結晶粒の面積の平均値を算出した。この平均値から算出した円相当径を、再結晶粒の平均結晶粒径とした。各試験材の平均結晶粒径は表３に示した通りであった。
【００９１】
・成形性
各試験材にプレス加工を施し、カラー部を備えたプレートフィンを作製した。そして、カラー部を目視により観察し、カラー部に割れが生じなかった場合には表３の「成形性」欄に記号「Ａ」を、割れが生じた場合には同欄に記号「Ｂ」を記載した。成形性の評価においては、カラー部に割れが生じなかった記号「Ａ」の場合を、成形性が良好であるため合格と判定し、割れが生じた記号「Ｂ」の場合を、成形性に劣るため不合格と判定した。
【００９２】
・耐高温座屈性
まず、各試験材から幅１６ｍｍ、長さ５０ｍｍの小片を採取した。そして、以下に説明するサグ試験を実施し、この小片Ｓの耐高温座屈性を評価した。サグ試験に用いた試験装置１は、試料台２と、試料台２に小片Ｓを取り付ける固定冶具３とを有している。試料台２と固定冶具３との間には、小片Ｓの長手方向における一方の端部Ｓ１が試料台２から水平方向に突出するようにして、小片Ｓの長手方向における他方の端部Ｓ２が挟持される。即ち、小片Ｓは、試験装置１に片持ち梁の状態で取り付けられる。本例では、小片Ｓにおける試料台２から外方に突出した部分の長さＬを３０ｍｍとした。
【００９３】
このように小片Ｓを試験装置１に取り付けた後、小片１をろう付時の加熱に相当する条件で加熱した。そして、端部Ｓ２の垂下量ｈ、即ち、加熱前における試料台２から突出した端部Ｓ２の位置から加熱後における端部Ｓ２’の位置までの鉛直方向における長さを測定した。
【００９４】
サグ試験を行った結果、端部Ｓ２の垂下量ｈが２０ｍｍ以下の場合には表３の「耐高温座屈性」欄に記号「Ａ」を、２０ｍｍを超えた場合には同欄に記号「Ｂ」を記載した。耐高温座屈性の評価においては、端部Ｓ２の垂下量ｈが２０ｍｍ以下である記号「Ａ」の場合を、ろう付時の加熱による変形が小さく、耐高温座屈性に優れているため合格と判定し、垂下量ｈが２０ｍｍ以下である記号「Ｂ」の場合を、ろう付時の加熱による変形が大きく、耐高温座屈性に優れているため不合格と判定した。
【００９５】
・ろう付性
ろう付性の評価においては、コルゲートフィン型熱交換器のコアを模擬したミニコア試験体４を作製し、フィンの接合率に基づいてろう付性の評価を行った。図２に示すように、ミニコア試験体４は、心材からなるコルゲートフィン４１と、このコルゲートフィン４１を挟持する２枚の平板４２とを有している。コルゲートフィン４１の頂部４１１は、図示しないろう材により平板４２に接合されている。本評価において、平板４２としては、ＪＩＳ  Ａ３００３合金からなる、長さ６０ｍｍ、幅１６ｍｍ、板厚０．５０ｍｍの板材を使用した。また、コルゲートフィン４１の長さは５０ｍｍ、高さは２０ｍｍ、頂部４１１のピッチは３ｍｍとした。
【００９６】
ミニコア試験体４は、具体的には、以下のようにして作製した。まず、試験材を所定の寸法に切断した後、前述したコルゲートフィン４１の形状となるようにコルゲート加工を施した。また、試験材の加工とは別に、Ａ３００３合金の板材から上記の形状を有する平板４２を作製した。そして、これらの部品をアセトンにより脱脂したのち、試験材を２枚の平板で挟持して組立体を作製した。
【００９７】
組立体にフッ化物系フラックスを塗布した後、不活性ガス雰囲気中において、１５０℃から４００℃に到達するまでの所要時間が４分、４００℃から６００℃に到達するまでの所要時間が１１分となる加熱条件で６００℃まで組立体を加熱した。そして、６００℃の温度を３分間保持してろう材を溶融させ、心材からなるコルゲートフィン４１と平板４２とをろう付した。
【００９８】
以上により得られたミニコア試験体４からコルゲートフィン４１を切除し、２枚の平板４２に存在するフィレットの痕跡に基づいて、以下の方法により接合率を算出した。まず、個々のフィレットの痕跡について、平板４２の幅方向における長さを測定し、これらの合計を算出した。これとは別に、平板４２とコルゲートフィン４１とが完全に接合されたと仮定した場合のフィレットの板幅方向における長さの合計を算出した。そして、後者の値に対する前者の値の比率を接合率（％）とした。なお、後者の値は、例えば、コルゲートフィン４１の幅と、コルゲートフィン４１の頂部４１１とを掛け合わせることにより算出できる。
【００９９】
表３中の「ろう付性」の欄には、接合率が９０％以上である場合には記号「Ａ」、９０％未満の場合には記号「Ｂ」を記載した。ろう付性の評価においては、接合率が９０％以上である記号Ａの場合を、ろう付性が良好であるため合格と判定した。また、接合率が９０％未満である記号Ｂの場合を、ろう付不良のおそれがあるため不合格と判定した。
【０１００】
・自己耐食性
各試験材から幅５０ｍｍ、長さ１５０ｍｍの小片を採取し、長さ方向と鉛直方向とが平行になるようにして小片を加熱炉内に吊り下げた。そして、加熱炉内に窒素ガスを流しつつ、１５０℃から４００℃に到達するまでの所要時間が４分、４００℃から６００℃に到達するまでの所要時間が１１分となる加熱条件で６００℃まで小片を加熱した。そして、６００℃の温度を３分間保持してろう材を溶融させた。
【０１０１】
加熱後の小片を用いてＡＳＴＭ  Ｇ８５に準拠した条件によりＳＷＡＡＴ試験（Ｓｅａ  Ｗａｔｅｒ  Ａｃｅｔｉｃ  Ａｃｉｄ  Ｔｅｓｔ）を行い、試験開始から５０時間経過した時点での小片の質量を測定した。そして、試験開始時から５０時間経過した時点までの質量の減少量が５０ｍｇ／ｍ2以下の場合には、表３中の「自己耐食性」欄に記号「Ａ」、５０ｍｇ／ｍ2を超えた場合には、同欄に記号「Ｂ」を記載した。
【０１０２】
自己耐食性の評価においては、質量の減少量が５０ｍｇ／ｍ2以下である記号「Ａ」の場合を、腐食を抑制できているため合格と判定し、質量の減少量が５０ｍｇ／ｍ2を超えた記号「Ｂ」の場合を、腐食しやすいため不合格と判定した。
【０１０３】
【表１】
2019044205.tif 000003
【０１０４】
【表２】
2019044205.tif 000004
【０１０５】
【表３】
2019044205.tif 000005
【０１０６】
表１〜表３に示したように、試験材Ｃ１〜Ｃ１２は、前記特定の範囲の化学成分を備えた心材用塊及びろう材用塊から、前記特定の範囲の製造条件により作製されている。そして、得られたブレージングシートの機械的特性及び金属組織は、前記特定の範囲内である。それ故、これらの試験材は、成形性、耐高温座屈性、ろう付性及び自己耐食性のいずれにも優れていた。これらの結果から、試験材Ｃ１〜Ｃ１２は、熱交換器のフィン用として好適であることが理解できる。
【０１０７】
試験材Ｃ１３は、ろう材中のＳｉの含有量が前記特定の範囲よりも少なかったため、溶融ろうの量が不足した。その結果、ろう付性が不合格となった。
試験材Ｃ１４は、ろう材中のＳｉの含有量が前記特定の範囲よりも多かったため、前述したように、ブレージングシートを作製することができなかった。
試験材Ｃ１５は、ろう材中のＦｅの含有量が前記特定の範囲よりも多かったため、ろう材中のＦｅがろう付時に心材へ拡散した。その結果、自己耐食性が不合格となった。
【０１０８】
試験材Ｃ１６は、心材中のＳｉの含有量が前記特定の範囲よりも少なかったため、ブレージングシートの耐力の低下を招いた。その結果、成形性が不合格となった。
試験材Ｃ１７は、心材中のＳｉの含有量が前記特定の範囲よりも多かったため、心材中のＭｎの析出が促進され、再結晶の駆動力が大きくなった。その結果、耐高温座屈性が不合格となった。
【０１０９】
試験材Ｃ１８は、心材中のＦｅの含有量が前記特定の範囲よりも少なかったため、ブレージングシートの耐力の低下を招いた。その結果、成形性が不合格となった。
試験材Ｃ１９は、心材中のＦｅの含有量が前記特定の範囲よりも多かったため、心材中のＭｎの析出が促進され、再結晶の駆動力が大きくなった。その結果、耐高温座屈性が不合格となった。
【０１１０】
試験材Ｃ２０は、心材中のＭｎの含有量が前記特定の範囲よりも少なかったため、心材中のＭｎの固溶量が不足し、格子欠陥の分布の偏りが大きくなるとともに再結晶の駆動力が大きくなった。その結果、成形性及び耐高温座屈性が不合格となった。
試験材Ｃ２１は、心材中のＭｎの含有量が前記特定の範囲よりも多かったため、前述したように、ブレージングシートを作製することができなかった。
【０１１１】
試験材Ｃ２２は、焼鈍における保持温度Ｔが前記特定の範囲よりも低く、かつ、入熱量Ｑが前記特定の範囲よりも少なかったため、心材が十分に回復しなかった。そのため、ブレージングシートの全伸びが前記特定の範囲よりも小さくなり、成形性が不合格となった。
試験材Ｃ２３は、均質化処理における保持温度が前記特定の範囲よりも高かったため、心材中に固溶したＭｎの量が少なくなった。そのため、ブレージングシートの局部伸び／全伸びが前記特定の範囲よりも大きくなり、成形性が不合格となった。
【０１１２】
試験材Ｃ２４は、熱間圧延前の加熱温度が前記特定の範囲よりも低かったため、前述したように、ブレージングシートを作製することができなかった。
【０１１３】
試験材Ｃ２５は、焼鈍における保持温度Ｔが前記特定の範囲よりも高かったため、焼鈍中に心材が再結晶した。そのため、ブレージングシートの成形性が不合格となった。
試験材Ｃ２６は、焼鈍における保持温度Ｔが前記特定の範囲よりも低く、かつ、入熱量Ｑが前記特定の範囲よりも少なかったため、心材が十分に回復しなかった。その結果、ブレージングシートの全伸びが前記特定の範囲よりも小さくなり、成形性が不合格となった。また、試験材Ｃ２７は、局部伸び／全伸びが前記特定の範囲よりも小さくなり、耐高温座屈性も不合格となった。
【０１１４】
試験材Ｃ２７は、焼鈍時の入熱量Ｑが前記特定の範囲よりも小さかったため、心材が十分に回復しなかった。その結果、成形性が不合格となった。
試験材Ｃ２８は、焼鈍時の入熱量Ｑが前記特定の範囲よりも大きかったため、再結晶の駆動力が大きくなった。その結果、耐高温座屈性が不合格となった。
【符号の説明】
【０１１５】
１  試験装置
２  試料台
３  固定冶具
４  ミニコア試験体
４１  コルゲートフィン
４２  平板
Ｓ  小片
【図１】
2019044205.tif 000006
【図２】
2019044205.tif 000007